СИСТЕМА ПОКРЫТИЯ

1. Система покрытия, содержащая:
(A) от 30 до 90 частей по массе биокомпозитного компонента, исходя из 100 частей по массе системы покрытия, указанный биокомпозитный компонент содержит;
(i) акриловый полимер, и
(ii) биополиол, полученный из натурального масла; и
(B) от 10 до 70 частей по массе изоцианатного компонента, исходя из 100 частей по массе системы покрытия, где указанный изоцианатный компонент способен взаимодействовать с указанным биокомпозитным компонентом;
где указанная система покрытия имеет процент твердых веществ больше, чем 85 процентов.
2. Система покрытия по п. 1, где указанное натуральное масло выбирают из группы масла канолы, касторового масла, кокосового масла, хлопкового масла, оливкового масла, пальмового масла, арахисового масла, рапсового масла, соевого масла, и их комбинаций.
3. Покрытие по п. 1, где указанное натуральное масло содержит кокосовое масло.
4. Система покрытия по п. 1, где указанный биополиол имеет гидроксильное число от 150 до 350 мг КОН/г и/или вязкость от 100 до 5000 мПа⋅сек при 20°С.
5. Система покрытия по п. 1, где указанный акриловый полимер содержит от 5 до 50 процентов по массе 2-этилгексилакрилатных единиц, от 5 до 50 процентов по массе гидроксиэтилметакрилатных единиц и/или от 5 до 50 процентов по массе стирольных единиц.
6. Система покрытия по п. 1, где указанный акриловый полимер имеет гидроксильное число от 50 до 250 мг КОН/г и/или вязкость от 500 до 10000 мПа⋅сек при 25°С.
7. Система покрытия по п. 1, где указанный изоцианатный компонент имеет содержание NCO от 15 до 35 массовых процентов.
8. Система покрытия по п. 1, где указанный изоцианатный компонент имеет вязкость при 23°С от 100 до 5000 мПа⋅сек.
9. Система покрытия по одному из пп. 1-8, где указанный изоцианатный компонент содержит изоцианурированный HDI.
10. Система покрытия по одному из пп. 1-8, где указанный изоцианатный компонент содержит HDI изоцианурат.
11. Покрытие, содержащее продукт реакции системы покрытия по одному из пп. 1-8.
12. Покрытие по п. 11, имеющее толщину от 0,5 до 10 мил.
13. Покрытие по п. 11, имеющее Δа от -2 до 0 и Δb от 0,0 до 0,50 при исследовании в течение 254 часов в соответствии с SAE J-2527.
14. Покрытие по п. 11, имеющее абразивную износоустойчивость по Таберу меньше, чем 60 мг при исследовании в соответствии с ASTM D4060 (1000 циклов, CS-17мг ролик, масса 1000 граммов).
15. Способ получения покрытия на поверхности с системой покрытия, содержащей биокомпозитный компонент, включающий акриловый полимер и биополиол, полученный из натурального масла, и также содержащей изоцианатный компонент способный взаимодействовать с биокомпозитным компонентом, где указанный способ включает стадии:
(A) смешивания от 30 до 90 частей по массе биокомпозитного компонента и от 10 до 70 частей по массе изоцианатного компонента с образованием реакционной смеси, имеющей процент твердых веществ больше, чем 85 процентов;
(B) нанесения реакционной смеси на поверхность; и
(C) высыхания реакционной смеси с образованием покрытия на поверхности.
16. Способ по п. 15, где биокомпозитный компонент и изоцианатный компонент смешивают с изоционатным индексом от 90 до 120.
17. Способ по п. 15, где реакционная смесь имеет срок годности при хранении более чем 10 минут при исследовании в соответствии с ASTM D 2196-05, при 74°F и 20% относительной влажности.
18. Способ по п. 15, где реакционная смесь имеет «время до сухого» на ощупь равное или меньше, чем 340 минут, при исследовании в соответствии с ASTM D5895-13 при 74°F и 20% относительной влажности и/или время до исчезновения отлипа равное или меньше, чем 370 минут, при исследовании в соответствии с ASTM D5895-13 при 74°F и 20% относительной влажности.
19. Способ по одному из пп. 15-18, где поверхность содержит твердые частицы, связанные друг с другом с помощью полимерного связующего.
20. Способ по п. 19, где поверхность дополнительно определяется как тротуар, содержащий частицы стекла и/или камня, связанные друг с другом с помощью ароматического полиуретанового связующего.
21. Способ по одному из пп. 15-18, где натуральное масло содержит кокосовое масло.
22. Способ по одному из пп. 15-18, где биополиол имеет гидроксильное число от 150 до 350 мг КОН/г и/или вязкость от 100 до 5,000 мПа⋅сек при 20°С.
23. Способ по одному из пп. 15-18, где акрилатный сополимер содержит от 5 до 50 процентов по массе 2-этилгексилакрилатных единиц, от 5 до 50 процентов по массе
гидроксиэталметакрилатных единиц, и/или от 5 до 50 процентов по массе стирольных единиц.
24. Способ по одному из пп. 15-18, где акриловый полимер имеет гидроксильное число от 50 до 250 мг КОН/г и/или вязкость от 500 до 10000 мПа⋅сек при 25°С.
25. Способ по одному из пп. 15-18, где изоцианатный компонент содержит изоцианурированный HDI и/или HDI изоцианурат.